(57)【要約】【課題】適度な生分解速度と優れた強靱性を兼ね備え、樹木を土中に支持施工する際に使用される支持具の構成素材として少なくとも一部に適用した場合には、樹木が根を張るまで十分に強度を保持し続けることができる生分解性モノフィラメントおよびそれを用いた樹木の支持具の提供。【解決手段】芳香族ジカルボン酸と脂肪族ジカルボン酸とを酸成分とし、脂肪族ジオールをグリコール成分とする共重合ポリエステルからなり、融点が１９０℃以上、かつカルボキシル末端基濃度が１〜６０ｅｑ／１０６ｇの範囲にある生分解性モノフィラメント。【選択図】なし【特許請求の範囲】
【請求項１】
芳香族ジカルボン酸と脂肪族ジカルボン酸とを酸成分とし、脂肪族ジオールをグリコール成分とする共重合ポリエステルからなり、融点が１９０℃以上、かつカルボキシル末端基濃度が１〜６０ｅｑ／１０６ｇの範囲にあることを特徴とする生分解性モノフィラメント。
【請求項２】
前記共重合ポリエステルを構成する芳香族ジカルボン酸がテレフタル酸、脂肪族カルボン酸がコハク酸またはアジピン酸、脂肪族ジオールがエチレングリコールであることを特徴とする請求項１に記載の生分解性モノフィラメント。
【請求項３】
引張強度が４５０ＭＰａ以上、結節強度が３２０ＭＰａ以上であることを特徴とする請求項１または２に記載の生分解性モノフィラメント。
【請求項４】
直径または短径が０．１〜１ｍｍの範囲にあることを特徴とする請求項１〜３のいずれか１項に記載の生分解性モノフィラメント。
【請求項５】
樹木を土中に支持施工する際に使用される支持具であって、請求項１〜４のいずれか１項に記載の生分解性モノフィラメントを構成素材の少なくとも１部に使用したことを特徴とする樹木の支持具。
【発明の詳細な説明】
【技術分野】
【０００１】
本発明は、生分解性モノフィラメントおよび樹木の支持具に関し、さらに詳しくは、適度な生分解速度と優れた強靱性を兼ね備え、樹木を土中に支持施工する際に使用される支持具の構成素材の少なくとも一部に適用した場合には、樹木が根を張るまで十分に強度を保持し続けることができる生分解性モノフィラメントおよびそれを用いた樹木の支持具に関するものである。
【背景技術】
【０００２】
従来、樹木を土中に支持施工する際に使用される支持具の構成素材としては、綿、麻、羊毛、絹、ジュート、藁、紙、皮革、木材などの天然繊維が使用されてきた。しかし、これらの天然繊維からなる樹木の支持具は、土中に埋設後、短期間で強度が低下し、樹木が十分に根を張らないうちに支持具が腐敗するため、樹木が傾いたり、倒壊したりするなどの問題を招き、極めて限られた状況の下でしか使用することができなかった。
【０００３】
また、長期間の使用を目的とした樹木の支持具としては、ポリアミド、ポリエステルおよびポリオレフィンなどの合成樹脂からなるモノフィラメントを使用した支持具のほか、天然繊維に自己分解型樹脂であるポリエステル系ポリウレタンをコーティングした支持具（例えば、特許文献１参照）が知られているが、これらの支持具は加水分解をするものの、自然環境下では生分解されないため、半永久的に地中に残存するなどの問題があり、環境保護や自然保護の面からこれらの使用は難しいものとなりつつある。
【０００４】
そこで、近年、使用後に自然界の菌類や微生物によって自然消滅する生分解性樹脂の開発が盛んに進んでいる。
【０００５】
この生分解性樹脂を使用した製品としては、結晶性ポリ乳酸と、脂肪族ポリエステルおよび芳香族ポリエステルからなるガラス転移温度が０℃以下の共重合ポリエステルとを主成分とした１軸延伸フィルムからなり、相対粘度が１．８以上、複屈折が０．０３５以下の生分解性の紐（例えば、特許文献２参照）が既に知られている。しかし、この生分解性の紐は十分な強度を持っていないため、樹木の支持具の構成素材として適用した場合には、破断しやすい支持具となり、特に樹木が暴風雨などに曝されると、樹木が傾いたり、倒壊したりするなどの問題を招いていた。
【０００６】
また、本発明者らは、脂肪族ポリエステルからなる生分解性繊維を構成素材とした樹木の支持具を先に提案しているが、その後の検討によれば、この支持具は、生分解速度が速く、特に微生物が多く存在する土壌中で使用した場合には、樹木が十分に根を張らないうちに生分解し、その結果、樹木が傾いたり、倒壊したりするなど、使用する土壌環境によっては、その使用が難しいという問題を包含することが判明した。
【０００７】
このように、従来の樹木の支持具は、その構成素材が十分な強度と適度な生分解速度を持たないために、樹木が十分に根を張るまで強度を維持することができず、さらには強靱性に欠けているなどの問題を抱えており、これらの改善が強く要求されていた。
【特許文献１】特許第３０３５６６１号公報
【特許文献２】特開２００４−２０４３８７号公報
【発明の開示】
【発明が解決しようとする課題】
【０００８】
本発明の目的は、適度な生分解速度と優れた強靱性を兼ね備え、樹木を土中に支持施工する際に使用される支持具の構成素材の少なくとも一部に適用した場合には、樹木が根を張るまで十分に強度を保持し続けることができる生分解性モノフィラメントおよびそれを用いた樹木の支持具を提供することにある。
【課題を解決するための手段】
【０００９】
上記目的を達成するために本発明によれば、芳香族ジカルボン酸と脂肪族ジカルボン酸とを酸成分とし、脂肪族ジオールをグリコール成分とする共重合ポリエステルからなり、融点が１９０℃以上、かつカルボキシル末端基濃度が１〜６０ｅｑ／１０６ｇの範囲にあることを特徴とする生分解性モノフィラメントが提供される。
【００１０】
なお、本発明の生分解性モノフィラメントにおいては、
前記共重合ポリエステルを構成する芳香族ジカルボン酸がテレフタル酸、脂肪族カルボン酸がコハク酸またはアジピン酸、脂肪族ジオールがエチレングリコールであること、
引張強度が４５０ＭＰａ以上、結節強度が３２０ＭＰａ以上であること、および
直径または短径が０．１〜１ｍｍの範囲にあること
が、いずれも好ましい条件として挙げられ、これらの条件を満たした場合には、さらに優れた効果を取得することができる。
【００１１】
さらに、本発明の樹木の支持具は、樹木を土中に支持施工する際に使用される支持具であって、その構成素材として上記の生分解性モノフィラメントを少なくとも一部に使用したことを特徴とするものである。
【発明の効果】
【００１２】
本発明の生分解性モノフィラメントは、適度な生分解速度と優れた強靱性を兼ね備えたものであるため、その生分解性モノフィラメントを、樹木を土中に支持施工する際に使用される支持具の構成素材として少なくとも一部に適用した場合には、樹木が根を張るまで十分に強度を保持し続けることができ、しかも優れた強靱性を持つ樹木の支持具が得られることから、その実用性は極めて高いものであるといえる。
【発明を実施するための最良の形態】
【００１３】
以下、本発明を具体的に説明する。
【００１４】
本発明の生分解性モノフィラメントは、芳香族ジカルボン酸と脂肪族ジカルボン酸とを酸成分とし、脂肪族ジオールをグリコール成分とする共重合ポリエステルからなり、融点が１９０℃以上、かつカルボキシル末端基濃度が１〜６０ｅｑ／１０６ｇの範囲にあることを特徴とするものである。
【００１５】
上記酸成分が、芳香族ジカルボン酸のみからなる場合は、加水分解性を有するものの、生分解速度が極めて遅いため、このポリエステルからなるモノフィラメントを樹木の支持具の構成素材の少なくとも一部に使用した場合には、半永久的に地中に残存することになり、環境保護や自然保護の面から好ましくない。
【００１６】
逆に、上記酸成分が、脂肪族ジカルボン酸のみからなる場合は、生分解されやすいが、その生分解速度が速すぎるため、このポリエステルからなる生分解性モノフィラメントを樹木の支持具の素材の少なくとも一部に使用した場合には、樹木が十分に根を張るまで強度を維持することができず、樹木が傾いたり、倒壊したりするなどの問題を招きやすい。
【００１７】
一方、上記グリコール成分についても、適度な生分解速度を発現する上で、脂肪族ジオールであることが必要である。
【００１８】
したがって、樹木を支持施工する際に使用される支持具が、樹木が十分に根を張るまで強度を維持し、適度な生分解速度を有するためには、生分解性モノフィラメントの構成成分である共重合ポリエステルの酸成分が芳香族ジカルボン酸と脂肪族ジカルボン酸とからなり、グリコール成分が脂肪族ジオールからなることが必要である。
【００１９】
また、本発明の生分解性モノフィラメントが、強靱性に優れたものであるためには、共重合ポリエステルの融点が１９０℃以上であることが必要であり、好ましくは２００℃以上、さらには２１０℃以上であることがより好ましい。
【００２０】
つまり、融点が上記範囲を下回る場合は、強靱性に欠けた生分解性モノフィラメントとなり、この生分解性モノフィラメントを樹木の支持具の構成素材の少なくとも一部として適用した場合には、施工時に破断しやすく、強靱性に欠けた支持具となりやすい。
【００２１】
なお、上記共重合ポリエステルの酸成分となる芳香族ジカルボン酸および脂肪族ジカルボン酸とのモル比は、７０：３０〜９５：５の範囲にあることが好ましく、さらには８０：２０〜９５：５の範囲にあることがより好ましい。つまり、芳香族ジカルボン酸のモル比が７０％を下回る場合は、融点が低くなる傾向となり、逆に、芳香族ジカルボン酸のモル比が９５％を上回る場合は、生分解速度が遅くなる傾向となる。
【００２２】
さらに、本発明の生分解性モノフィラメントは、そのカルボキシル末端基濃度が１〜６０ｅｑ／１０６ｇの範囲にあることが必要であり、さらには１〜４５ｅｑ／１０６ｇの範囲にあることがより好ましい。
【００２３】
つまり、カルボキシル末端基濃度が６０ｅｑ／１０６ｇを上回る場合は、加水分解による強度低下が著しく、この生分解性モノフィラメントを樹木の支持具の構成素材の少なくとも一部として使用した場合には、生分解に伴って短期間で強度が低下し、樹木が根を張るまで十分に強度を保持しにくくなる傾向にある。
【００２４】
以上の条件を満たすことにより、本発明の生分解性モノフィラメントは、適度な生分解速度と優れた強靱性を有するものとなり、この生分解性モノフィラメントを、樹木の支持具の構成素材の少なくとも一部として使用した場合には、樹木が根を張るまで十分に強度を保持し続けることができ、さらに優れた強靱性を持つ支持具が得られるのである。
【００２５】
さらに、本発明の生分解性モノフィラメントにおいては、次の条件を満たすことにより一層優れた効果を取得することができる。
【００２６】
まず、共重合ポリエステルの酸成分である芳香族ジカルボン酸としては、テレフタル酸、イソフタル酸などが挙げられるが、中でもテレフタル酸の使用が好ましい。
【００２７】
一方、もう一つの酸成分である脂肪族ジカルボン酸としては、コハク酸、アジピン酸、セバシン酸およびダイマー酸などが挙げられるが、中でもコハク酸およびアジピン酸の使用が好ましい。
【００２８】
また、共重合ポリエステルのグリコール成分である脂肪族ジオールとしては、エチレングリコール、１，３−プロピレングリコールおよび１，４−ブチレングリコールなどが挙げられるが、中でもエチレングリコールの使用が好ましい。
【００２９】
なお、このような共重合ポリエステルとして具体的には、Ｄｕｐｏｎｔ製のＢｉｏｍａｘ−６９２４、４０２７、４０４４などの市販品が挙げられるが、本発明に使用する共重合ポリエステルは、必ずしもこれらに限定されるものではない。
【００３０】
さらに、上記共重合ポリエステルには、例えば、顔料、染料、耐候剤、紫外線吸収剤、酸化防止剤、結晶化抑制剤、可塑剤および加水分解防止剤などを、本発明の目的とする性能を阻害しない範囲で、共重合ポリエステルの重合工程や重合後、あるいは生分解性モノフィラメントを紡糸する際に添加することもできる。
【００３１】
本発明の生分解性モノフィラメントは、その引張強度が４５０ＭＰａ以上、結節強度が３２０ＭＰａ以上であることが好ましく、さらに引張強度が５００ＭＰａ以上、結節強度が３５０ＭＰａ以上であることがより好ましい。
【００３２】
つまり、引張強度と結節強度が上記範囲を下回る場合は、強靱性に欠けた生分解性モノフィラメントとなりやすく、この生分解性モノフィラメントを、樹木の支持具の構成素材の少なくとも一部として使用した場合には、樹木が十分に根を張るまで強度を維持することができず、樹木が傾いたり、倒壊したりするなどの問題を招きやすい。
【００３３】
また、本発明の生分解性モノフィラメントの直径または短径は、０．１〜１ｍｍの範囲にあることが好ましく、さらには０．２〜０．７ｍｍの範囲にあることがより好ましい。
【００３４】
つまり、生分解性モノフィラメントの直径または短径が上記範囲を下回る場合は、生分解性モノフィラメントの絶対強力が低くなるばかりか、加水分解による劣化が生じやすくなるため、このポリエステルからなる生分解性モノフィラメントを、樹木の支持具の構成素材の少なくとも一部として使用した場合には、強靱性や耐久性に欠けた支持具となりやすい。
【００３５】
逆に、生分解性モノフィラメントの直径または短径が上記範囲を上回る場合は、剛直性が増すため、この生分解性モノフィラメントを支持具の構成素材として使用した場合には、可撓性が損なわれて樹木根本部などへの取り付けが困難になるばかりか、支持具とする際の加工性が悪化しやすくなる。
【００３６】
なお、本発明における生分解性モノフィラメントの直径および短径とは、次の通り定義したものである。つまり直径とは、円形断面糸における直径を示し、一方、短径とは、楕円断面糸、長方形断面糸、正方形断面糸、三角形断面糸、ドッグボーン型断面糸および繭型断面糸などの円形断面糸以外の場合おける最も短い長さとなる径を示し、例えば、楕円断面糸においては、楕円の中心を通り、相対する円周上の点を結んだ直線のうち、最も短い直線の長さであり、長方形断面糸および正方形断面糸においては、断面の重心を通り、相対する辺と辺を結んだ直線のうち、最も短い直線の長さであり、三角断面糸においては、三角形の重心を通り、１つの頂点から相対する辺に垂直に下ろした直線の長さであり、ドッグボーン型断面糸および繭型断面糸においては、中央の最もくびれた（細い）部分の相対する２辺を結んだ直線の長さである。
【００３７】
本発明の生分解性モノフィラメントは、以下の方法により効率的に製造することができる。
【００３８】
まず、使用する共重合ポリエステルは、得られる生分解性モノフィラメントのカルボキシル末端基濃度を低く保つために、溶融紡糸機に供給する前に、予め予備乾燥や固相重合して使用される。
【００３９】
そして、共重合ポリエステルを溶融紡糸機に供給し、生分解性モノフィラメントを溶融紡糸機から紡出する。なお、溶融紡糸するに際しては、エクストルダー型紡糸機を使用して通常の条件で行うことができ、例えば、溶融温度２００〜３５０℃、押出圧力１〜５０ＭＰａ、口金孔径０．１〜２０ｍｍなどの条件を適宜採用することができる。
【００４０】
次に、溶融紡糸機から紡出された生分解性モノフィラメントは、短い気体ゾーンを通過した後、冷却浴内で冷却固化される。なお、冷却媒体としては、共重合ポリエステルに不活性な液体が主に使用され、通常、水やポリエチレングリコールなどが使用される。また、冷却温度は、生分解性モノフィラメントの冷却浴内の蛇行を防ぐため、共重合ポリエステルのガラス転移温度よりも少し高めの温度が好ましい。
【００４１】
冷却固化された生分解性モノフィラメントは、引き続き延伸工程に送られる。なお、延伸工程で使用される雰囲気（浴）としては、温水、ポリエチレングリコール、グリセリンおよびシリコーンオイルなどを加熱した熱媒体浴のほか、熱気体浴や水蒸気浴などが挙げられる。
【００４２】
また、延伸工程においては１段乃至多段延伸が行われ、さらに生分解性モノフィラメントの物性発現に必要な倍率で延伸が行われる。特に、本発明の生分解性モノフィラメントを製造するに際しては、十分な強度を発現させるために、延伸倍率は通常は５倍以上、さらに５．５倍以上がより好ましい。
【００４３】
さらに、延伸工程後は、必要に応じて延伸歪みを除去することなどを目的に、適度な定長および／または弛緩熱処を行うこともできる。
【００４４】
なお、上記延伸工程および定長・弛緩熱処理工程における温度は、樹脂のガラス転移温度以上、かつ融点以下の温度が好ましい。
【００４５】
本発明の生分解性モノフィラメントの断面形状および形態については、特に限定はされず、円形、楕円形、扁平、正多角形および不定形な断面形状のほか、芯鞘型または海島型複合モノフィラメントであってもよい。なお、ここで言う扁平とは、楕円または長方形を意味するが、数学的に定義される正確な楕円や長方形のほか、概ね楕円、長方形またはこれに類似した形状も含まれ、また、正多角形とは、数学的に定義される正多角形のほか、概ねこれに類似した形状も含まれる。
【００４６】
こうして得られた生分解性モノフィラメントは、樹木を土中に支持施工する際に使用される支持具の構成素材の少なくとも一部として使用される。
【００４７】
ここで、本発明の樹木の支持具の具体的なものとしては、例えば、生分解性モノフィラメントを長手方向に複数本引き揃えた合糸を、数本ずつＺ撚りまたはＳ撚りに撚り合わせて縦糸とし、さらにその縦糸と横糸とを織成して得られた板ベルト状のものが一例として挙げられる。
【００４８】
なお、本発明の樹木の支持具を実用するに際しては、通常その全体が土中に埋設されることになるが、その少なくとも一部が土中に埋設されており、他の部分が大気中に露出された状態で使用することも勿論可能である。
【００４９】
また、本発明の樹木の支持具には、上記生分解性モノフィラメントからなる単糸以外にも、支持具を構成する基台やバックルなどにも生分解性樹脂を使用することができ、この場合は、支持具全体を生分解させることができるため、さらなる自然環境保護につながるという利点が得られる。
【実施例】
【００５０】
以下、本発明の生分解性モノフィラメントおよび樹木の支持具を、実施例に基づいてさらに詳しく説明する。なお、実施例における生分解性モノフィラメントおよび支持具の評価は以下の方法により行った。  
【００５１】
[融点]
ＰＥＲＫＩＮ−ＥＬＭＥＲ製ＤＳＣ７を使用し、ＪＩＳ  ７１２１に準じて、昇温速度１０℃／分の条件で測定し、２ｎｄ−ｒｕｎのピーク温度を融点とした（単位：℃）。
【００５２】
[カルボキシル末端基濃度]
生分解性モノフィラメントをｏ−クレゾール水溶液に溶解した後、０．０４ＮのＮａＯＨ溶液で適定し、カルボキシル末端基の量を１×１０６ｇ当たりに換算して求めた（単位：ｅｑ／１０６ｇ）。
【００５３】
[引張強度・結節強度]
ＪＩＳ  Ｌ１０１３の規定に準じて測定した（単位：ＭＰａ）。
【００５４】
[耐久性]
３本の生分解性モノフィラメントを長手方向に引き揃えた合糸を、４本ずつＺ撚りに撚り合わせ、合計１２本の生分解性モノフィラメント単糸からなる糸を２本準備し、さらに、この２本の糸をＳ撚りに撚り合わせて縦糸を作成した。
【００５５】
そして、横糸に麻糸を使用し、１８本の縦糸と横糸とからなる板ベルト状の支持具を作成した。
【００５６】
作成した支持具を使用して、樹木を支持施工し、１年間地中に埋設した後の支持具および樹木の状態について、次の３段階で評価を行った。
◎・・・支持具に破断が見られず、樹木が傾いたり、倒壊したりすることもなかった、
○・・・支持具の一部に破断が見られたが、樹木が傾いたり、倒壊したりすることがなく、十分使用できるものであった、
×・・・支持具の至るところに破断が見られ、樹木が傾いたり、倒壊したりするなど、十分に使えるものではなかった。
【００５７】
[生分解性]
ＪＩＳ  Ｋ−６９５３に準じ、５８℃のコンポスト中に支持具を１ヶ月埋設処理した後、処理後の生分解性モノフィラメントの引張強度と結節強度を測定し、次の２段階で生分解性を評価した。
○・・・引張強度と結節強度がともに埋設処理前の５０％以上保持されていた、
×・・・引張強度と結節強度がともに埋設処理前の５０％以下に低下していた。
【００５８】
[実施例１]
ポリ（エチレンテレフタレート／サクシネート）共重合ポリエステル（Ｄｕｐｏｎｔ製Ｂｉｏｍａｘ−４０２７、融点２３７℃）をエクストルダー型紡糸機に供給し、２４０℃の温度で溶融混練した後、孔径１．５ｍｍの紡糸口金を通して紡出し、さらに７０℃の温水中で冷却固化せしめた。
【００５９】
次に、冷却固化された未延伸糸を８０℃の温水延伸浴中で５．０倍に１段目延伸を行い、さらに１６０℃の乾熱浴中で１．５２倍に２段目延伸（全延伸倍率：７．６倍）を行った後、引き続いて１７０℃の乾熱浴中で０．９倍の弛緩熱処理を施すことにより、直径０．４４ｍｍの生分解性モノフィラメントを得た。
【００６０】
得られた生分解性モノフィラメントを使用して樹木の支持具を作成し、その性能を評価した。
【００６１】
[実施例２〜３]
Ｂｉｏｍａｘ−４０２７の代わりに、融点が２００℃のポリ（エチレンテレフタレート／サクシネート）共重合ポリエステル（Ｄｕｐｏｎｔ製  Ｂｉｏｍａｘ−４０４４）を使用したこと以外は、実施例１と同じ条件で生分解性モノフィラメントおよび樹木の支持具を作成した。なお、Ｂｉｏｍａｘ−４０４４は、溶融紡糸に供する前に湿熱エージングを行い、２種類のカルボキシル末端基濃度を有するものを使用した。
【００６２】
[実施例４]
延伸倍率条件を、１段目４．５倍、２段目１．３３倍（全延伸倍率：６倍）に変更したこと以外は、実施例２と同じ条件で生分解性モノフィラメントおよび樹木の支持具を作成した。  
【００６３】
[比較例１]
ポリ−Ｌ−乳酸（三井化学性レイシア製  Ｈ４００、融点１７０℃）をエクストルダー型紡糸機に供給し、２４０℃の温度で溶融混練した後、孔径１．５ｍｍの紡糸口金を通して紡出し、さらに２０℃の温水中で冷却固化せしめた。
【００６４】
次に、冷却固化された未延伸糸を８０℃の温水延伸浴中で４．５倍に１段目延伸を行い、さらに１３０℃の乾熱浴中で１．６４倍に２段目延伸（全延伸倍率：７．４倍）を行った後、引き続いて１４０℃の乾熱浴中で０．９倍の弛緩熱処理を施すことにより、直径０．４４ｍｍの生分解性モノフィラメントを得た。
【００６５】
得られた生分解性モノフィラメントを使用して樹木の支持具を作成し、その性能を評価した。
【００６６】
[比較例２]
ポリブチレンサクシネート（昭和高分子製  ビオノーレ＃１００１、融点１１４℃）をエクストルダー型紡糸機に供給し、２３０℃の温度で溶融混練した後、孔径１．５ｍｍの紡糸口金を通して紡出し、さらに２０℃の温水中で冷却固化せしめた。
【００６７】
次に、冷却固化された未延伸糸を８０℃の温水延伸浴中で３．７倍に１段目延伸を行い、さらに９５℃の乾熱浴中で１．９５倍に２段目延伸（全延伸倍率：７．２倍）を行った後、引き続いて８０℃の乾熱浴中で０．９倍の弛緩熱処理を施すことにより、直径０．４４ｍｍの生分解性モノフィラメントを得た。
【００６８】
得られた生分解性モノフィラメントを使用して樹木の支持具を作成し、その性能を評価した。
【００６９】
[比較例３]
得られる生分解性モノフィラメントのカルボキシル末端基濃度を６０ｅｑ／１０６ｇ以上となるように、湿熱エージングを強化したＢｉｏｍａｘ−４０４４を使用しこと以外は、実施例１と同じ条件で生分解性モノフィラメントおよび樹木の支持具を作成した。
【００７０】
以上、各実施例および比較例で得られた生分解性モノフィラメントおよび樹木の支持具の評価結果を表１に示す。
【００７１】
【表１】
2006257569.tif 000002
【００７２】
表１の結果から明らかなように、本発明の生分解性モノフィラメント（実施例１〜４）は、適度な生分解速度と優れた強靱性を兼ね備えたものであるため、樹木の支持具の構成素材として使用した場合には、樹木が根を張るまで十分に強度を保持し続けることができ、耐久性にも優れた支持具が得られる。
【００７３】
一方、融点およびカルボキシル末端基濃度が本発明の条件を満たさない生分解モノフィラメント（比較例１〜３）は、適度な生分解速度と優れた強靱性を兼ね備えたものではないため、樹木の支持具の構成素材として使用した場合には、例えば、比較例１の支持具は、生分解性速度が速いために耐久性に欠け、比較例２の支持具は、融点が低いために強靱性に欠け、さらに比較例３の支持具は、カルボキシル末端基濃度が高いために加水分解による劣化が生じやすいことが分かる。    
【００７４】
また、引張強度や結節強度を高くし、いかに強靱な生分解性モノフィラメントを作成しても、本発明の条件を満たさない場合は、樹木の支持具として使用できるレベルにはならない。
【産業上の利用可能性】
【００７５】
本発明の生分解性モノフィラメントは、適度な生分解速度と優れた強靱性を兼ね備えたものであるため、その生分解性モノフィラメントを、樹木を土中に支持施工する際に使用される支持具の構成素材として少なくとも１部に適用した場合には、樹木が根を張るまで十分に強度を保持し続けることができ、さらに優れた強靱性を持つ支持具が得られることから、その実用性は極めて高いものであるといえる。